(57)【要約】  【課題】  パッドの部分でも人体の形状に追従できる救急絆創膏を提供することである。  【解決手段】  支持体フィルムと、該支持体フィルムの上に設けられた粘着剤層と、該粘着剤層の上に配置されたパッドとを有する救急絆創膏であって、該支持体フィルムの５０％伸長モジュラスが０．５〜１０Ｎ／ｃｍ、伸長回復率が４０％以上、該パッドの５０％伸長モジュラスが０．０５〜１０Ｎ／ｃｍ、伸長回復率が４０％以上である救急絆創膏である。  【選択図】  図１
2007117513.tif 000002
【特許請求の範囲】
【請求項１】
支持体フィルムと、該支持体フィルムの上に設けられた粘着剤層と、該粘着剤層の上に配置されたパッドとを有する救急絆創膏であって、該支持体フィルムの５０％伸長モジュラスが０．５〜１０Ｎ／ｃｍ、伸長回復率が４０％以上、該パッドの５０％伸長モジュラスが０．０５〜１０Ｎ／ｃｍ、伸長回復率が４０％以上である救急絆創膏。
【請求項２】
前記パッドの素材がニット生地、潜在捲縮繊維を含む不織布、発泡樹脂シート、エラストマーを素材とするフィルム状シートから選択される請求項１に記載の救急絆創膏。
【請求項３】
前記パッドの素材が、高分子ゲルシート、表面に高分子ゲルシートが積層された布地から選択される請求項１に記載の救急絆創膏。
【発明の詳細な説明】
【技術分野】
【０００１】
本発明は、支持体フィルムと、該支持体フィルムの上に設けられた粘着剤層と、該粘着剤層の上に配置されたパッドとを有する救急絆創膏に関する。
【背景技術】
【０００２】
救急絆創膏は、皮膚表面の創傷などを保護するために、家庭などで簡便に使用されており、一般に、支持体フィルムと、該支持体フィルム上に塗工された粘着剤層と、該粘着剤層上に配置されたガーゼなどのパッドとからなる層構成を有する（例えば、特許文献１参照）。救急絆創膏はさらにパッドを覆うように粘着剤層の上に剥離紙が積層されている。救急絆創膏は、皮膚に貼付されるため、皮膚の複雑な形状や動きに追従できる程度の柔軟性や伸縮性を有することが求められる。
【０００３】
救急絆創膏の支持体フィルムとしては、柔軟性、伸縮性などの観点から、軟質ポリ塩化ビニルフィルムやポリオレフィン系、あるいはポリウレタン系のフィルムや、ポリウレタン不織布が従来用いられている。パッドとしてはガーゼ、不織布等が用いられる。
【０００４】
従来の救急絆創膏においては、基材フィルムが柔軟性、伸縮性を有するよう設計されているので、皮膚に貼着された部分の基材フィルムは皮膚の複雑な形状や動きに追従できる。しかし、パッドの部分は固く、伸縮性に欠けるのでパッドの部分に当接する人体の部分が立体的に大きな曲率を有して例えば指先のように突出したり指の股のように窪んだ形状であると、救急絆創膏がパッドの部分で人体の形状に追従できない。
【特許文献１】特開２００２−２０９６５７号公報
【発明の開示】
【発明が解決しようとする課題】
【０００５】
本発明の目的は、パッドの部分でも人体の形状に追従できる救急絆創膏を提供することである。
【課題を解決するための手段】
【０００６】
本発明の要旨とするところは、支持体フィルムと、該支持体フィルムの上に設けられた粘着剤層と、該粘着剤層の上に配置されたパッドとを有する救急絆創膏であって、該支持体フィルムの５０％伸長モジュラスが０．５〜１０Ｎ／ｃｍ、伸長回復率が４０％以上、該パッドの５０％伸長モジュラスが０．０５〜１０Ｎ／ｃｍ、伸長回復率が４０％以上である救急絆創膏であることにある。
【０００７】
前記パッドの素材は、ニット生地、潜在捲縮繊維を含む不織布、発泡樹脂シート、エラストマーを素材とするフィルム状シート、から選択され得る。
【０００８】
前記パッドの素材は、高分子ゲルシート、表面に高分子ゲルシートが積層された布地から選択され得る。
【発明の効果】
【０００９】
本発明によると、パッドの部分でも人体の形状に追従でき患部との密着性に優れた救急絆創膏が提供される。
【発明を実施するための最良の形態】
【００１０】
本発明の救急絆創膏の態様について説明する。図１に示すように、本発明の救急絆創膏２は、支持体フィルム４と、支持体フィルム４の上に設けられた粘着剤層６と、粘着剤層６の上に配置されたパッド８とを有する。また、救急絆創膏２には不図示の剥離紙が積層されている。
【００１１】
支持体フィルム４の素材には、軟質ポリ塩化ビニルやポリオレフィン系樹脂、オレフィン系樹脂と熱可塑性エラストマーとの共重合物、アクリル／ウレタン共重合樹脂などが用いられ、支持体フィルム４の５０％伸長モジュラスが０．５〜１０Ｎ／ｃｍであることが好ましい。支持体フィルム４の５０％伸長モジュラスが０．５Ｎ／ｃｍを下まわると寸法安定性に欠け、救急絆創膏２の人体への貼着操作に支障をきたす。支持体フィルム４の５０％伸長モジュラスが１０Ｎ／ｃｍを超えると救急絆創膏２を人体へ貼着したときにこわばって人体の形状に追従できない。
【００１２】
パッド８の５０％伸長モジュラスは０．０５〜１０Ｎ／ｃｍであることが好ましい。パッド８の５０％伸長モジュラスが０．０５Ｎ／ｃｍを下まわると寸法安定性に欠け、救急絆創膏２の製造時においてパッド８を支持体フィルム４の表面に積層する工程操作が不安定となり、安定生産に支障をきたす。パッド８の５０％伸長モジュラスが１０Ｎ／ｃｍを超えると救急絆創膏２を人体へ貼着したときにこわばって人体の形状に追従できない。
【００１３】
また、支持体フィルム４は伸長回復性を有するフィルムが用いられ、人体へ貼着したときに伸長回復して患部を締め付けてしっかりとパッド８を患部に密着させることが好ましい。支持体フィルム４４０％以上の伸長回復率を有することが好ましい。同時にパッド８も伸長回復性を有する素材シートからなることが、人体へ貼着したときに伸長回復して患部を締め付けてしっかりとパッド８を患部に密着させるうえで好ましい。従って、パッド８は４０％以上の伸長回復性を有することが好ましい。伸長回復率は試料をその両端でそれぞれ引っ張り試験機のヘッドで把持して１ｃｍ／ｓｅｃの速度で伸長率５０％まで伸長し、その後１ｃｍ／ｓｅｃの速度でヘッドをリターンする方向に移動させてヘッドの荷重がゼロになったときの伸長率をＳ％としたとき、（（５０−Ｓ）／５０）×１００（％）である。
【００１４】
パッド８の素材としてはニット生地が好ましい。ニット生地はガーゼ等の織物に比べて伸長モジュラスが低いので好ましい。とくに、コース方向（編組織の横方向）の伸長モジュラスが低いのでコース方向を救急絆創膏２が人体への貼着時に手で引っ張られて張力を受けることとなる方向に一致させてパッド８が支持体フィルム４に積層されていることが好ましい。
【００１５】
パッド８の素材としては不織布も好ましい。なかでも、潜在捲縮繊維を含むウエブを水流で絡合したのち加熱収縮させた不織布が伸縮性に富みさらに好ましい。
【００１６】
また、パッド８の基材としてはシート状に成形された高分子ゲル（高分子ゲルシート）であってもよい。高分子ゲルは消炎剤、抗菌剤、殺菌消毒薬、経皮吸収剤、ビタミン剤などの薬用効果のある物質を担持させることができるので好ましい。また、患部のかさぶたになった部分から剥離しやすいので好ましい。
【００１７】
さらに、パッド８の素材としては不織布やニット生地の表面に高分子ゲル層（高分子ゲルシート）が積層されたものであってもよい。この構成はゲル単独のパッドよりも不織布やニット生地の裏面が支持体フィルム４と容易に接着され、また、寸法安定性が良好で好ましい。
【００１８】
高分子ゲルとしてはシリコーン系ゲル、ウレタン系ゲル、ポリビニルアルコール系ゲル
アクリル系ゲルなどが挙げられる。
【００１９】
シリコーン系ゲルの例としては、例えば式：ＲＲ12ＳｉＯ−（Ｒ22ＳｉＯ）nＳｉＲ12Ｒ［ただし、Ｒはアルケニル基であり、Ｒ1 は脂肪族不飽和結合を有しない一価の炭化水素基であり、Ｒ2 は一価の脂肪族炭化水素基］で示されるシリコーンゲルの原液たるジオルガノポリシロキサンとオルガノハイドロジェンポリシロキサンとの混合物を硬化させることにより得られる付加反応型シリコーンコポリマーであって、ＪＩＳ
Ｋ（Ｋ−２２０７−１９８０ ５０ｇ荷重）で測定した針入度が５〜２５０である硬化物が挙げられる。
【００２０】
詳しくは、このジオルガノポリシロキサン成分は直鎖状の分子構造を有し、分子の両末端にあるアルケニル基がオルガノハイドロジェンポリシロキサン成分中のＳｉ原子に直接結合した水素原子と付加して架橋構造を形成することができる化合物である。この分子末端に存在するＲ1は、低級アルケニル基であることが好ましく、反応性を考慮するとビニル基が特に好ましい。アルケニル基 は、脂肪族不飽和結合を有しない一価の単価水素基であり、このような基の具体例としてはメチル基、プロピル基及びヘキシル基等のようなアルキル基、フェニル基並びにフロロアルキル基を挙げることができる。Ｒ2 は一価の脂肪族炭化水素であり、このような基の具体的な例としては、メチル基、プロピル基及びヘキシル基等のようなアルキル基並びにビニル基のような低級アルケニル基を挙げることができる。ｎは、このジオルガノポリシロキサンの２５℃における粘度が通常は２００〜１０００００ｃＳｔの範囲内になるように設定される。このオルガノハイドロジェンポリシロキサンは架橋剤である。硬化反応は、通常は触媒を用いて行われる。触媒としては、白金系触媒が好適であり、例としては微粉砕元素状白金、塩化白金酸、酸化白金、白金とオレフィンとの錯塩、白金アルコラート及び塩化白金酸とビニルシロキサンとの錯塩を挙げることができる。成分及び触媒を混合し、室温に放置するか，あるいは加熱することにより硬化して本発明で使用されるシリコーンゲルが生成する。
【００２１】
シリコーンゲルのシートは、例えばシリコーンゲルとなる組成物をシート状とし硬化させることにより製造できる。支持体フィルムの面上でシリコーンゲルとなる組成物をシート状とし硬化させてもよい。
【００２２】
本発明で使用することができる市販品の例としては、ＣＦ５０２７、ＣＦ５０５３（トーレ・ダウコーニングシリコーン社製）やＸ３２−９０２／ｃａｔ
１３００、Ｘ３２−７８０／Ｘ９３−４０５（信越化学工業株式会社製）、Ｆ２５０−１２１（日本ユニカ株式会社製）等を挙げることができる。
【００２３】
さらに、パッド８の素材としては発泡樹脂のシートが挙げられる。このシートの厚さは０．５〜３ｍｍが好ましい。発泡樹脂の素材としては例えばポリエチレン等のポリオレフィン樹脂、ウレタン系樹脂が挙げられる。なかでもウレタン系ポリマーなどからなるエラストマーを素材とするスポンジのシートが好ましい。ウレタンスポンジの製造方法としては、例えば、ジイソシアネート、ポリオール、アミン等の触媒、架橋剤および発泡剤としての水、シリコン系の整泡剤、その他添加剤を同時に混合し、発泡させるワンショット法、あるいはポリオールと過剰のジイソシアネートを反応させたプレポリマーに、ポリオール、アミン等の触媒、架橋剤および発泡剤としての水、発泡助剤としてのフレオン等、その他添加剤を混合して発泡させるプレポリマー法等が挙げられる。
【００２４】
またさらに、パッド８の素材としてはエラストマーからなるフィルム状シートが挙げられる。このシートの厚さは０．５〜３ｍｍが好ましい。このエラストマーとしては、ゴム弾性を発揮するソフトセグメントと加硫ゴムの架橋点のごとく機能するハードセグメントとを有するブロックポリマーが挙げられる。例えばポリスチレン系ブロックポリマーである。このポリマーは、ハードセグメントであるポリスチレンが架橋点を形成し、ソフトセグメントに分散した形態をとる。具体的にはスチレン・ブタジエン・スチレン、スチレン・イソプレン・スチレン、スチレン・エチレン／ブチレン・スチレン、スチレン・エチレン／プロピレン・スチレンなどのブロックポリマーが挙げられる。
【００２５】
その他には、ウレタン系ポリマーが挙げられる。具体的には、ポリアルキレンエーテル、ポリエステル、ポリエステルアミド、ポリカーボネートなどのヒドロキシル基を有するポリオールをソフトセグメント成分とし、有機ジイソシアネートと鎖伸長剤との反応によって結晶性のハードセグメントを導入よることで得られるポリマーが挙げられる。ソフトセグメント成分を増やすことにより素材の弾性率を低くすることができる。
【実施例１】
【００２６】
粘着剤層を備え、アクリル／ウレタン共重合樹脂からなる支持体フィルムの面上の所定領域に反応硬化型シリコーン組成物を塗布した。この反応硬化型シリコーン組成物は両末端がジメチルビニルシロキシ基で封鎖された、１０００ｃＳｔの粘度を有するポリジメチルシロキサン１００ｇ、平均重合度が３０で両末端がトリメチルシリル基で封鎖されたポリジメチルシロキサンでそのうちの３ユニットがメチルハイドロジェンシロキサン単位で構成されたもの５．５ｇ、塩化白金酸から誘導されたビニル基含有シロキサン錯体を白金濃度１０ｐｐｍになるように混合したものである。次いでシリコーン組成物を５０℃３０分加熱してゲル化させ、厚さ１ｍｍのシリコーンゲルシートとなし救急絆創膏を得た。シリコーンゲルシートの５０％伸長モジュラスは０．２Ｎ／ｃｍ、伸長回復率は７０％であった。支持体フィルムの５０％伸長モジュラスは２Ｎ／ｃｍ、伸長回復率は７５％であった。この救急絆創膏は指先に貼り付けたとき、指先の形状に沿って変形した状態で指先の皮膚に密着させることができ、菌の患部への侵入を遮断する効果に優れていた。
【実施例２】
【００２７】
ポリエステル潜在捲縮繊維（１．５ｄｔｅｘ）からなる水流絡合不織布（目付け：５０ｇ／ｍ２）を１３０℃２０分の加熱で自由収縮させ、５０％伸長モジュラス１．２Ｎ／ｃｍ、伸長回復率５５％の高伸縮不織布を得た。この高伸縮不織布を所定のサイズに切断して実施例１で用いた支持体フィルムの粘着剤層がわに積層して救急絆創膏を得た。この救急絆創膏は指先に貼り付けたとき、指先の形状に沿って変形した状態で指先の皮膚に密着させることができ菌の患部への侵入を遮断する効果に優れていた。
【００２８】
比較例として、通常のポリエステル繊維（１．５ｄｔｅｘ）からなる水流絡合不織布（目付け：５０ｇ／ｍ２：５０％伸長モジュラス０．５Ｎ／ｃｍ、伸長回復率３０％）を所定のサイズに切断して実施例１で用いた支持体フィルムの粘着剤層がわに積層して救急絆創膏を得た。この救急絆創膏は指先に貼り付けたとき、指先の形状に沿って変形した状態で指先の皮膚に沿わせることはできるものの、確実に患部に密着させることはできなかった。
【実施例３】
【００２９】
実施例２で得られた高伸縮不織布の面上に実施例１で使用の反応硬化型シリコーン組成物を塗布し５０℃３０分加熱してゲル化させ、厚さ０．５ｍｍのシリコーンゲルとなし、シリコーンゲルが積層された複合高伸縮不織布を得た。５０％伸長モジュラスは１．６Ｎ／ｃｍ、伸長回復率６０％であった。この複合高伸縮不織布を所定のサイズに切断して実施例１で用いた支持体フィルムの粘着剤層がわに積層して救急絆創膏を得た。積層は粘着剤層と不織布とが面する状態でなされた。この救急絆創膏は指先に貼り付けたとき、指先の形状に沿って変形した状態で指先の皮膚に密着させることができた。また、高伸縮不織布がクッションとなって指先患部との接触がソフトであり、かつシリコーンゲルが患部をシールして患部の防水性及びに優れ、菌の患部への侵入を遮断する効果に最も優れていた。
【００３０】
その他、本発明は、主旨を逸脱しない範囲で当業者の知識に基づき種々なる改良、修正、変更を加えた態様で実施できるものである。
【図面の簡単な説明】
【００３１】
【図１】本発明の本発明の救急絆創膏の構成を説明する側面模式図である。
【符号の説明】
【００３２】
２：救急絆創膏
４：支持体フィルム
６：粘着剤層
８：パッド
【図１】
2007117513.tif 000003